"光を放射する発光層として機能する蛍光体において、バナジン酸とアルカリ土類金属とを合成したアルカリ土類バナジン酸塩系化合物により形成したことを特徴とする蛍光体。前記アルカリ土類金属は、カルシウム系及びストロンチウム系のいずれかであることを特徴とする請求項1に記載の蛍光体。前記バナジン酸の基材に前記アルカリ土類金属を、前記アルカリ土類バナジン酸塩系化合物の化学式から分かる適正量に対して過剰に添加することにより、前記アルカリ土類バナジン酸塩系化合物を生成することを特徴とする請求項1又は2に記載の蛍光体。しかし、図6に示すように、希土類を添加した無機EL素子の蛍光体は、発光スペクトルの半値幅が狭い発光を示すため、複数の希土類を組み合わせても生成できない波長がある。よって、太陽光のような可視域に渡る幅広の発光スペクトルを模擬した自然光に近い発光が生成できない問題があった。また、近年、希土類は入手し難い傾向にあるため、希土類を用いない蛍光体の開発ニーズもある。本発明の目的は、例えば太陽光のような発光を得るために、半値幅の広い発光スペクトルを得ることができる無機EL素子等に使用する蛍光体を提供することにある。前記問題点を解決するために、本発明では、光を放射する発光層として機能する蛍光体において、バナジン酸とアルカリ土類金属とを合成したアルカリ土類バナジン酸塩系化合物により形成したことを要旨とする。本発明の構成によれば、バナジン酸とアルカリ土類金属との化合物アルカリ土類バナジン酸塩系化合物は、実験結果から、半値幅の広い発光スペクトルを有する発光特性が得られることが分かった。このため、本例のアルカリ土類バナジン酸塩系化合物を発光層として用いれば、例えば無機LE素子等において太陽光のような半値幅の広い光学スペクトルを有する光源を再現することが可能となり、また光学フィルタリングを利用すれば、波長選択性が向上する。本発明では、前記アルカリ土類金属は、カルシウム系及びストロンチウム系のいずれかであることを要旨とする。この構成によれば、バナジン酸とこれらアルカリ土類金属Ca系、Sr系との化合物には、実験結果により、半値幅の広い発光スペクトルを有する発光特性があることが分かった。よって、希土類を使用しなくとも、これら汎用的な材料により、広い半値幅の発光スペクトルを持つ蛍光体を得ることが可能となる。本発明では、前記バナジン酸の基材に前記アルカリ土類金属を、前記アルカリ土類バナジン酸塩系化合物の化学式から分かる適正量に対して過剰に添加することにより、前記アルカリ土類バナジン酸塩系化合物を生成することを要旨とする。この構成によれば、バナジン酸の基材にアルカリ土類金属を過剰添加して製造すると、実験結果から、発光輝度の高い蛍光体が得られることが分かった。よって、例えば無機EL素子、蛍光灯、LED、プラズマディスプレイなどの発光層や、波長変化フィルタにおいて高い発光強度を持つ蛍光体を提供することが可能となる。本発明によれば、例えば太陽光のような発光を得るために、半値幅の広い発光スペクトルを得ることができる。以下、本発明の蛍光体を無機EL素子用蛍光体に具体化した一実施形態を図1~図5に従って説明する。図1に示すように、本例の薄膜型無機EL素子1は、透明電極2及び背面電極3の間に、発光層蛍光体4及び強誘電体層5の層を挟み込む構造をとっている。強誘電体層5は、交流駆動において電流を増幅するとともに、光の反射を調整する層である。そして、一対の電極2,3の間に電圧を印加することにより、発光層4を発光させ、この光を透明電極2から照明として引き出す。無機EL素子1は、例えば数十V程度の低い電圧により発光する。発光層4には、アルカリ土類バナジン酸塩系化合物から形成された蛍光体無機EL素子用蛍光体が使用されている。アルカリ土類バナジン酸塩系化合物は、バナジン酸とアルカリ土類金属とを組み合わせた化合物組成物が使用されている。バナジン酸には、例えばVO43-、V2O74-が使用されている。また、アルカリ度類金属には、カルシウムCa系、ストロンチウムSr系が使用されている。図2に、アルカリ土類金属の種類とその発光色とを示す。アルカリ土類金属がカルシウム系の場合、アルカリ土類バナジン酸塩系化合物はCa2VO4Clとなり、発光色は水色となる。アルカリ土類金属がストロンチウム系の場合、アルカリ土類バナジン酸塩系化合物はSr2VO4Clとなり、発光色は濃青となる。次に、アルカリ土類バナジン酸塩系化合物AE2VO4Xの製造手順合成手順を、図3を用いて説明する。なお、AEをアルカリ土類金属とし、XをClとする。まず、ステップ101において、基材となる五酸化バナジウムV2O5を用意する。基材準備工程ステップ102において、五酸化バナジウムV2O5に、機械的なストレスなく組成を均一に混合するための塩化物成分HClとH2Oとを添加する組成混合促進材供給工程。ステップ103において、基材の五酸化バナジウムV2O5に、塩化アルカリ土類AECl2を過剰に添加するアルカリ土類過剰供給工程。このとき、アルカリ土類バナジン酸塩系化合物AE2VO4Xの化学式化学反応式から分かる適正量に対して、過剰の塩化アルカリ土類AECl2を五酸化バナジウムV2O5に加える。このように、五酸化バナジウムV2O5に塩化アルカリ土類AECl2を過剰添加するのは、発光輝度の高い蛍光体を得るためである。ここで、図4に、塩化アルカリ土類AECl2の過剰量と、アルカリ土類バナジン酸塩系化合物AE2VO4Xの蛍光強度との関係を示す。図4の横軸は、CaとVとの比率Ca/Vである。同図に示されるように、過剰量を多くしていくと蛍光強度が高くなっていき、化学式から分かる適正量Ca/Vが2倍に対して2倍のときをピークに、蛍光強度が徐々に下がっていく波形をとる。つまり、バナジン酸に対し約4倍の塩化アルカリ土類を添加したとき、発光輝度がピークになる。よって、バナジン酸に対し約4倍の塩化アルカリ土類を添加すれば、最も強い蛍光強度を得られることが分かる。そして、この過剰添加により、五酸化バナジウムV2O5と塩化アルカリ土類AECl2との混合物が得られる。この過剰添加によって高い発光輝度を得られる要因としては、例えば組成に必要とする量の塩化アルカリ土類AECl2が自己フラックスとして働き、粒子成長を促進するためと考えられる。また、仮に塩化アルカリ土類AECl2が必要量に足らない場合は、蛍光体粒子を成長させるために必要なフラックスが不足し、蛍光体粒子の生成量が減るのと同時に、蛍光を示さない別の組成の化合物が生成される可能性もあるため、充分な添加量が必要である。さらに、製造の次工程で行う濃縮蒸発乾固工程での塩化アルカリ土類AECl2の蒸発分を、過剰添加で補うことも一要因として考えられる。図3に示すステップ104において、五酸化バナジウムV2O5と塩化アルカリ土類AECl2との化合物を、濃縮蒸発乾固する濃縮蒸発乾固工程。なお、濃縮工程は、減圧により固体液体を蒸発させるエバポレータを使用し、濃縮時間は例えば45分となっている。また、蒸発乾固工程は、約80°Cに熱したホットプレートを使用し、処理時間は例えば約2時間となっている。ステップ105において、濃縮蒸発乾固した後の五酸化バナジウムV2O5と塩化アルカリ土類AECl2との混合物を焼成する焼成工程。アルカリ土類としてカルシウム系を使用した場合は、焼成温度が700~800°Cに設定され、アルカリ土類としてストロンチウム系を使用した場合は、焼成温度が800~900°Cに設定されている。また、焼成時間は、例えば2時間に設定され、例えば室温から設定温度まで約1時間20分で昇温昇温速度:毎分10°Cし、約2時間で室温まで冷却冷却速度は設定なし:自然冷却する。ステップ106において、焼成後の五酸化バナジウムV2O5と塩化アルカリ土類AECl2との化合物を洗浄する洗浄工程。洗浄は、例えば水やエタノールが使用される。ステップ107において、化合物の洗浄が済めば、アルカリ土類バナジン酸塩系化合物AE2VO4Xの蛍光体が完成する。図5に、アルカリ土類バナジン酸塩系化合物AE2VO4Xの発光スペクトルの波形を示す。同図に示されるように、カルシウム系、ストロンチウム系のいずれも、半値幅が広い発光スペクトルを得られることが分かる。これは、化合物自体が光を発するものであるため、半値幅の広いスペクトル特性が得られると推測される。よって、太陽光のような半値幅の広い光学スペクトルを有する光源を再現することが可能で、また光学フィルタリングを利用すれば、波長選択性が向上する。本実施形態の構成によれば、以下に記載の効果を得ることができる。1バナジン酸とアルカリ土類金属とを加えて生成されるアルカリ土類バナジン酸塩系化合物では、図5の実験結果にも示されるように、半値幅の広い発光スペクトルを有する発光特性が得られる。このため、本例のアルカリ土類バナジン酸塩系化合物を発光層4として用いれば、例えば無機EL素子1において太陽光のような半値幅の広い光学スペクトルを再現することができる。また、光学フィルタリングを利用すれば、波長選択性が向上する。2バナジン酸と、図2に示す種類のアルカリ土類金属Ca系、Sr系との化合物には、実験結果から、半値幅の広い発光スペクトルを有する発光特性があることが分かった。よって、希土類を使用しなくとも、これら汎用的な材料により、広い半値幅の発光スペクトルを持つ素材を得ることができる。3バナジン酸の基材五酸化バナジウムV2O5にアルカリ土類金属を過剰添加して製造すれば、図4に示されるように、発光輝度の高い材料が得られることが分かった。よって、高い発光輝度を持つ蛍光体を提供することができる。4バナジン酸は酸化物系の材料であるので、蛍光体の材料にバナジン酸を使用すれば、酸化に対する耐性がよくなる。よって、酸化し難い無機EL素子などの発光素子や波長変換フィルタなどを提供することができ、長い製品寿命も確保することができる。なお、実施形態はこれまでに述べた構成に限らず、以下の態様に変更してもよい。過剰添加量は、図4の実験結果からもわかるように1.5倍以上が有効であるが、これに限定されない。つまり、適正量に対して過剰供給されていれば、その添加量は適宜変更してもよい。過剰添加量に制限を設定してもよい。例えば、図4に示されるように、過剰添加量がピークを越えると、発光輝度は徐々低下する傾向になるので、過剰添加量の上限を、例えば適正量に対する3倍や4倍までの適宜な値までとしてもよい。バナジン酸は、五酸化バナジウムV2O5に限定されず、他の種類を採用してもよい。Ca系、Sr系のアルカリ土類金属に限定されず、性質の似た他の金属、例えばバリウムBa系やマグネシウムMg系など、他の種類を採用してもよい。アルカリ土類バナジン酸塩系化合物の製造工程は、実施形態に述べたような製法に限定されず、他の工法が採用可能である。五酸化バナジウムV2O5に対する塩化アルカリ土類AECl2の過剰添加量比率は、適宜変更可能である。濃縮、蒸発乾固、焼成、洗浄の内容は適宜変更可能である。後処理は、濃縮蒸発乾固工程、焼成工程、洗浄工程に限定されず、これらのいずれか1つでもよいし、他の工程を備えるものでもよい。組成を促す材料は、塩化物成分と水に限らず、他の材料を使用してもよい。バナジン酸に複数種類のアルカリ土類金属を混ぜて、蛍光体を生成してもよい。この場合、組み合わせるアルカリ土類の種類に応じて、所望の発光色を得ることができる。蛍光体は、無機EL素子用蛍光体に限定されず、蛍光灯、LED、プラズマディスプレイ、波長変換フィルタとしてもよい。次に、上記実施形態及び別例から把握できる技術的思想について、それらの効果とともに以下に追記する。イ請求項1~3のいずれかにおいて、前記バナジン酸と前記アルカリ土類金属との化合物を、濃縮蒸発乾固し、その後、これを焼成して生成する。この構成によれば、組成が安定した蛍光体を製造することが可能となる。ロ請求項1~3、前記技術的思想イのいずれかにおいて、前記バナジン酸の基材に、複数の前記アルカリ土類金属を加えることにより生成する。この構成によれば、使用するアルカリ土類金属の組み合わせによって、様々な発光色を得ることが可能となる。"